(57)【特許請求の範囲】
【請求項１】
反応容器内で、２種以上の単量体を、溶媒の存在下に、重合開始剤を使用してラジカル重合反応させる重合工程と、前記重合反応を停止させる反応停止工程を有し、
重合反応が開始してから重合反応を停止させる操作が開始されるまでの重合反応期間内に、前記反応容器内に単量体を連続的に又は滴下により供給する単量体供給工程と、重合開始剤を滴下する工程を有し、
前記単量体供給工程は、予め反応容器内に、単量体を第１の組成で含有する第１の溶液を仕込んでおき、反応容器内を重合温度まで加熱した後、反応容器内に、単量体を目標組成で含有する第２の溶液を滴下する工程を有し、
前記目標組成は、得ようとする重合体における単量体単位の組成であり、前記第１の組成は、重合反応による消費速度が相対的に遅い単量体のモル分率が、前記目標組成におけるモル分率よりも大きく、
前記重合開始剤の滴下開始から前記第２の溶液の滴下終了までの期間の初期段階に、前記第２の溶液を滴下する工程で使用される重合開始剤の全供給量の１５〜９０％を供給し、その後は該初期段階よりも低速で重合開始剤を供給し、
前記初期段階は前記期間の３〜２０％であり、
重合反応が開始してから１時間ごとに重合率を測定し、ｎ時間後（ｎは１以上の整数）に重合率が９０モル％未満で、（ｎ＋１）時間後の重合率が９０モル％以上となるとき、
重合反応が開始してから（ｔ−１）時間後〜ｔ時間後（ｔは１〜ｎの整数）の間にそれぞれ生成する重合体の重量平均分子量ｘｔの標準偏差Ｚの値が、重合反応終了時の重量平均分子量ｙの１０％以下であり、かつ
重合反応の終了時の前記反応容器内の反応液の質量に対して、該反応容器に供給された単量体の合計質量の割合が４０質量％以下である、重合体の製造方法。
【請求項２】
前記重合反応期間の７０％以上にわたって単量体を供給する、請求項１記載の重合体の製造方法。
【請求項３】
請求項１又は２記載の製造方法でレジスト用重合体を製造する工程と、
得られたレジスト用重合体と、活性光線又は放射線の照射により酸を発生する化合物を混合する工程を有する、レジスト組成物の製造方法。
【請求項４】
請求項３に記載の製造方法でレジスト組成物を製造する工程と、
得られたレジスト組成物を、基板の被加工面上に塗布してレジスト膜を形成する工程と、
該レジスト膜に対して、露光する工程と、露光されたレジスト膜を現像液を用いて現像する工程を有する、パターンが形成された基板の製造方法。
【発明の詳細な説明】
【技術分野】
【０００１】
本発明は重合体の製造方法、該製造方法により得られる重合体を用いてレジスト組成物を製造する方法、及び該レジスト組成物を用いて、パターンが形成された基板を製造する方法に関する。
【背景技術】
【０００２】
近年、半導体素子、液晶素子等の製造工程において形成されるレジストパターンは、半導体リソグラフィー技術の進歩により急速に微細化が進んでいる。微細化の手法としては、照射光の短波長化がある。具体的には、従来のｇ線（波長：４３８ｎｍ）、ｉ線（波長：３６５ｎｍ）に代表される紫外線から、より短波長のＤＵＶ（Ｄｅｅｐ  Ｕｌｔｒａ  Ｖｉｏｌｅｔ）へと照射光が短波長化してきている。
最近では、ＫｒＦエキシマレーザー（波長：２４８ｎｍ）リソグラフィー技術が導入され、さらなる短波長化を図ったＡｒＦエキシマレーザー（波長：１９３ｎｍ）リソグラフィー技術及びＥＵＶ（波長：１３．５ｎｍ）リソグラフィー技術が研究されている。さらに、これらの液浸リソグラフィー技術も研究されている。また、これらとは異なるタイプのリソグラフィー技術として、電子線リソグラフィー技術についても精力的に研究されている。
【０００３】
該短波長の照射光又は電子線を用いたレジストパターンの形成に用いられる高感度のレジスト組成物として、光酸発生剤を含有する「化学増幅型レジスト組成物」が提唱され、現在、該化学増幅型レジスト組成物の改良及び開発が進められている。
例えば、ＡｒＦエキシマレーザーリソグラフィーにおいて用いられる化学増幅型レジスト用重合体として、波長１９３ｎｍの光に対して透明なアクリル系重合体が注目されている。該アクリル系重合体としては、例えば、エステル部にアダマンタン骨格を有する（メタ）アクリル酸エステルとエステル部にラクトン骨格を有する（メタ）アクリル酸エステルとの重合体が提案されている（特許文献１等）。
【０００４】
レジストパターンの微細化に伴って、半導体リソグラフィー用重合体の品質への要求も厳しくなっている。例えば、半導体リソグラフィー用重合体の製造上のロットバラツキが現像時に微少な欠陥を発生させ、デバイス設計における欠陥の原因となる場合がある。
下記特許文献２には、ロットの違いによる分子量分布の変動を小さくする方法として、リビングラジカル重合開始剤を用いて、酸解離性基を有する樹脂を合成する方法が記載されている。
【先行技術文献】
【特許文献】
【０００５】
【特許文献１】特開平１０−３１９５９５号公報
【特許文献２】特開２００９−１７５７４６号公報
【発明の概要】
【発明が解決しようとする課題】
【０００６】
しかし、特許文献２に記載の方法では特定の重合開始剤を用いることが必要であり、重合開始剤の変更に伴う製造条件の適正化も必要となる。
また、近年ではレジスト用重合体のロット間バラツキの低減に対する要求は益々厳しくなっており、従来の方法では必ずしも十分とは言えない。
本発明は前記事情に鑑みてなされたもので、重合体のロット間のバラツキをより低減することができる重合体の製造方法、該製造方法を用いたレジスト組成物の製造方法、及び該レジスト組成物の製造方法を用いた、パターンが形成された基板の製造方法を提供することを目的とする。
【課題を解決するための手段】
【０００７】
本発明者等は、重合反応時の各時間に生成する重合体の分子量の経時的バラツキを抑制することによって、分子量のロット間バラツキを低減できることを見出して、本発明に至った。
【０００８】
本発明の重合体の製造方法は、反応容器内で、２種以上の単量体を、溶媒の存在下に、重合開始剤を使用してラジカル重合反応させる重合工程と、前記重合反応を停止させる反応停止工程を有し、
重合反応が開始してから重合反応を停止させる操作が開始されるまでの重合反応期間内に、前記反応容器内に単量体を連続的に又は滴下により供給する単量体供給工程と、重合開始剤を滴下する工程を有し、
前記単量体供給工程は、予め反応容器内に、単量体を第１の組成で含有する第１の溶液を仕込んでおき、反応容器内を重合温度まで加熱した後、反応容器内に、単量体を目標組成で含有する第２の溶液を滴下する工程を有し、
前記目標組成は、得ようとする重合体における単量体単位の組成であり、前記第１の組成は、重合反応による消費速度が相対的に遅い単量体のモル分率が、前記目標組成におけるモル分率よりも大きく、
前記重合開始剤の滴下開始から前記第２の溶液の滴下終了までの期間の初期段階に、前記第２の溶液を滴下する工程で使用される重合開始剤の全供給量の１５〜９０％を供給し、その後は該初期段階よりも低速で重合開始剤を供給し、
前記初期段階は前記期間の３〜２０％であり、
重合反応が開始してから１時間ごとに重合率を測定し、ｎ時間後（ｎは１以上の整数）に重合率が９０モル％未満で、（ｎ＋１）時間後の重合率が９０モル％以上となるとき、
重合反応が開始してから（ｔ−１）時間後〜ｔ時間後（ｔは１〜ｎの整数）の間にそれぞれ生成する重合体の重量平均分子量ｘｔの標準偏差Ｚの値が、重合反応終了時の重量平均分子量ｙの１０％以下であり、かつ
重合反応の終了時における、前記反応容器内の反応液の質量に対して、該反応容器に供給された単量体の合計質量の割合が４０質量％以下である、重合体の製造方法。
【０００９】
重合反応が開始してから重合反応を停止させる操作が開始されるまでの重合反応期間内に、前記反応容器内に単量体を連続的に又は滴下により供給する単量体供給工程を有し、
前記重合反応期間の７０％以上にわたって単量体を供給することが好ましい。
【００１０】
本発明は、本発明の製造方法でレジスト用重合体を製造する工程と、得られたレジスト用重合体と、活性光線又は放射線の照射により酸を発生する化合物を混合する工程を有する、レジスト組成物の製造方法を提供する。
本発明は、本発明の製造方法でレジスト組成物を製造する工程と、得られたレジスト組成物を、基板の被加工面上に塗布してレジスト膜を形成する工程と、該レジスト膜に対して、露光する工程と、露光されたレジスト膜を現像液を用いて現像する工程を有する、パターンが形成された基板の製造方法を提供する。
【発明の効果】
【００１１】
本発明によれば、ロット間バラツキが小さい重合体が得られる。
本発明の重合体の製造方法により得られる重合体を用いたレジスト組成物は、重合体のロット間バラツキが小さいため、性能の安定性に優れる。
本発明の基板の製造方法によれば、高精度の微細なパターンを安定して形成できる。
【図面の簡単な説明】
【００１２】
【図１】本発明に係る重量平均分子量ｘｔの求め方の説明図である。
【図２】本発明に係る重量平均分子量ｘｔの求め方の説明図である。
【発明を実施するための形態】
【００１３】
本明細書においては、「（メタ）アクリル酸」は、アクリル酸又はメタクリル酸を意味し、「（メタ）アクリロイルオキシ」は、アクリロイルオキシ又はメタクリロイルオキシを意味する。
＜重合体＞
本発明の重合体は特に限定されないが、好ましくは、ロット間のバラツキが問題になりやすい半導体リソグラフィー用重合体である。また半導体リソグラフィー用重合体のうちでもロット間バラツキの低減に対する要求が厳しいレジスト用重合体であることが特に好ましい。
半導体リソグラフィー用重合体は、極性基を有する構成単位（ａ）を有することが好ましく、レジスト用重合体は、該構成単位（ａ）のほかに、酸脱離性基を有する構成単位（ｂ）を有することが好ましい。
半導体リソグラフィー用重合体の重量平均分子量は、特に限定されないが、一般的には１，０００〜１００，０００が好ましく、３，０００〜５０，０００がより好ましい。
【００１４】
［構成単位（ａ）］
本発明における重合体は、極性基を有する構成単位（ａ）を有することが好ましい。
「極性基」とは、極性を持つ官能基又は極性を持つ原子団を有する基であり、具体例としては、ヒドロキシ基、シアノ基、アルコキシ基、カルボキシ基、アミノ基、カルボニル基、フッ素原子を含む基、硫黄原子を含む基、ラクトン骨格を含む基、アセタール構造を含む基、エーテル結合を含む基などが挙げられる。
これらのうちで、波長２５０ｎｍ以下の光で露光するパターン形成方法におけるレジスト組成物に用いられる重合体は、極性基を有する構成単位として、ラクトン骨格を有する構成単位を有することが好ましく、さらに後述の親水性基を有する構成単位を有することが好ましい。
【００１５】
（ラクトン骨格を有する構成単位・単量体）
ラクトン骨格としては、例えば、４〜２０員環程度のラクトン骨格が挙げられる。ラクトン骨格は、ラクトン環のみの単環であってもよく、ラクトン環に脂肪族又は芳香族の炭素環又は複素環が縮合していてもよい。
重合体がラクトン骨格を有する構成単位を含む場合、その含有量は、基板等への密着性の点から、全構成単位（１００モル％）のうち、２０モル％以上が好ましく、２５モル％以上がより好ましい。また、感度及び解像度の点から、６０モル％以下が好ましく、５５モル％以下がより好ましく、５０モル％以下がさらに好ましい。
【００１６】
ラクトン骨格を有する単量体としては、基板等への密着性に優れる点から、置換あるいは無置換のδ−バレロラクトン環を有する（メタ）アクリル酸エステル、置換あるいは無置換のγ−ブチロラクトン環を有する単量体からなる群から選ばれる少なくとも１種が好ましく、無置換のγ−ブチロラクトン環を有する単量体が特に好ましい。
【００１７】
ラクトン骨格を有する単量体の具体例としては、β−（メタ）アクリロイルオキシ−β−メチル−δ−バレロラクトン、４，４−ジメチル−２−メチレン−γ−ブチロラクトン、β−（メタ）アクリロイルオキシ−γ−ブチロラクトン、β−（メタ）アクリロイルオキシ−β−メチル−γ−ブチロラクトン、α−（メタ）アクリロイルオキシ−γ−ブチロラクトン、２−（１−（メタ）アクリロイルオキシ）エチル−４−ブタノリド、（メタ）アクリル酸パントイルラクトン、５−（メタ）アクリロイルオキシ−２，６−ノルボルナンカルボラクトン、８−メタクリロキシ−４−オキサトリシクロ［５．２．１．０２，６  ］デカン−３−オン、９−メタクリロキシ−４−オキサトリシクロ［５．２．１．０２，６  ］デカン−３−オン等が挙げられる。また、類似構造を持つ単量体として、メタクリロイルオキシこはく酸無水物等も挙げられる。
ラクトン骨格を有する単量体は、１種を単独で用いてもよく、２種以上を組み合わせて用いてもよい。
【００１８】
（親水性基を有する構成単位・単量体）
本明細書における「親水性基」とは、−Ｃ（ＣＦ３）２−ＯＨ、ヒドロキシ基、シアノ基、メトキシ基、カルボキシ基及びアミノ基の少なくとも１種である。
これらのうちで、波長２５０ｎｍ以下の光で露光するパターン形成方法におけるレジスト組成物に用いられる重合体は、親水性基としてヒドロキシ基又はシアノ基を有することが好ましい。
重合体における親水性基を有する構成単位の含有量は、レジストパターン矩形性の点から、全構成単位（１００モル％）のうち、５〜３０モル％が好ましく、１０〜２５モル％がより好ましい。
【００１９】
親水性基を有する単量体としては、例えば、末端ヒドロキシ基を有する（メタ）アクリ酸エステル；単量体の親水性基上にアルキル基、ヒドロキシ基、カルボキシ基等の置換基を有する誘導体；環式炭化水素基を有する単量体（例えば（メタ）アクリル酸シクロヘキシル、（メタ）アクリル酸１−イソボルニル、（メタ）アクリル酸アダマンチル、（メタ）アクリル酸トリシクロデカニル、（メタ）アクリル酸ジシクロペンチル、（メタ）アクリル酸２−メチル−２−アダマンチル、（メタ）アクリル酸２−エチル−２−アダマンチル等。）が置換基としてヒドロキシ基、カルボキシ基等の親水性基を有するもの；が挙げられる。
【００２０】
親水性基を有する単量体の具体例としては、（メタ）アクリル酸、（メタ）アクリル酸２−ヒドロキシエチル、（メタ）アクリル酸３−ヒドロキシプロピル、（メタ）アクリル酸２−ヒドロキシ−ｎ−プロピル、（メタ）アクリル酸４−ヒドロキシブチル、（メタ）アクリル酸３−ヒドロキシアダマンチル、２−又は３−シアノ−５−ノルボルニル（メタ）アクリレート、２−シアノメチル−２−アダマンチル（メタ）アクリレート等が挙げられる。基板等に対する密着性の点から、（メタ）アクリル酸３−ヒドロキシアダマンチル、２−又は３−シアノ−５−ノルボルニル（メタ）アクリレート、２−シアノメチル−２−アダマンチル（メタ）アクリレート等が好ましい。
親水性基を有する単量体は、１種を単独で用いてもよく、２種以上を組み合わせて用いてもよい。
【００２１】
［構成単位（ｂ）］
重合体は、レジスト用途に用いる場合は上述した極性基を有する構成単位（ａ）以外に酸脱離性基を有する構成単位（ｂ）を有することが好ましく、この他に、必要に応じて公知の構成単位を有していてもよい。
「酸脱離性基」とは、酸により開裂する結合を有する基であり、該結合の開裂により酸脱離性基の一部又は全部が重合体の主鎖から脱離する基である。
レジスト組成物において、酸脱離性基を有する構成単位を有する重合体は、酸成分と反応してアルカリ性溶液に可溶となり、レジストパターン形成を可能とする作用を奏する。
酸脱離性基を有する構成単位の割合は、感度及び解像度の点から、重合体を構成する全構成単位（１００モル％）のうち、２０モル％以上が好ましく、２５モル％以上がより好ましい。また、基板等への密着性の点から、６０モル％以下が好ましく、５５モル％以下がより好ましく、５０モル％以下がさらに好ましい。
【００２２】
酸脱離性基を有する単量体は、酸脱離性基及び重合性多重結合を有する化合物であればよく、公知のものを使用できる。重合性多重結合とは重合反応時に開裂して共重合鎖を形成する多重結合であり、エチレン性二重結合が好ましい。
酸脱離性基を有する単量体の具体例として、炭素数６〜２０の脂環式炭化水素基を有し、かつ酸脱離性基を有している（メタ）アクリル酸エステルが挙げられる。該脂環式炭化水素基は、（メタ）アクリル酸エステルのエステル結合を構成する酸素原子と直接結合していてもよく、アルキレン基等の連結基を介して結合していてもよい。
該（メタ）アクリル酸エステルには、炭素数６〜２０の脂環式炭化水素基を有するとともに、（メタ）アクリル酸エステルのエステル結合を構成する酸素原子との結合部位に第３級炭素原子を有する（メタ）アクリル酸エステル、又は、炭素数６〜２０の脂環式炭化水素基を有するとともに、該脂環式炭化水素基に−ＣＯＯＲ基（Ｒは置換基を有していてもよい第３級炭化水素基、テトラヒドロフラニル基、テトラヒドロピラニル基、又はオキセパニル基を表す。）が直接又は連結基を介して結合している（メタ）アクリル酸エステルが含まれる。
【００２３】
特に、波長２５０ｎｍ以下の光で露光するパターン形成方法に適用されるレジスト組成物を製造する場合には、酸脱離性基を有する単量体の好ましい例として、例えば、２−メチル−２−アダマンチル（メタ）アクリレート、２−エチル−２−アダマンチル（メタ）アクリレート、１−（１’−アダマンチル）−１−メチルエチル（メタ）アクリレート、１−メチルシクロヘキシル（メタ）アクリレート、１−エチルシクロヘキシル（メタ）アクリレート、１−メチルシクロペンチル（メタ）アクリレート、１−エチルシクロペンチル（メタ）アクリレート、イソプロピルアダマンチル（メタ）アクリレート、１−エチルシクロオクチル（メタ）アクリレート等が挙げられる。
酸脱離性基を有する単量体は、１種を単独で用いてもよく、２種以上を組み合わせて用いてもよい。
【００２４】
＜重合体の製造方法＞
本発明の重合体の製造方法の好ましい実施形態を説明する。
本実施形態の重合体の製造方法は、反応容器内に溶媒（以下、重合溶媒ともいう。）、単量体及び重合開始剤を供給して、該反応容器内の液（反応液）中で単量体を重合反応させる重合工程と、前記重合反応を停止させる反応停止工程を有する。
本発明において、重合反応が開始してから重合反応を停止させる操作（停止操作）が開始されるまでの期間を重合反応期間という。
本実施形態における重合工程は、重合溶媒の存在下に重合開始剤を使用して、単量体をラジカル重合させる溶液重合法である。
【００２５】
溶液重合法において、単量体及び重合開始剤の反応容器への供給は、連続供給であってもよく、滴下供給であってもよい。製造ロットの違いによる平均分子量、分子量分布等のばらつきが小さく、再現性の良い重合体が得られやすい点から、単量体及び重合開始剤を含む滴下溶液を反応容器内に滴下する、滴下重合法が好ましい。
【００２６】
重合溶媒としては、例えば、下記のものが挙げられる。
エーテル類：鎖状エーテル（ジエチルエーテル、プロピレングリコールモノメチルエーテル（以下、「ＰＧＭＥ」と記す。）等。）、環状エーテル（テトラヒドロフラン（以下、「ＴＨＦ」と記す。）、１，４−ジオキサン等。）等。
エステル類：酢酸メチル、酢酸エチル、酢酸ブチル、乳酸エチル、乳酸ブチル、プロピレングリコールモノメチルエーテルアセテート（以下、「ＰＧＭＥＡ」と記す。）、γ−ブチロラクトン等。
ケトン類：アセトン、メチルエチルケトン（以下、「ＭＥＫ」と記す。）、メチルイソブチルケトン（以下、「ＭＩＢＫ」と記す。）等。
アミド類：Ｎ，Ｎ−ジメチルアセトアミド、Ｎ，Ｎ−ジメチルホルムアミド等。
スルホキシド類：ジメチルスルホキシド等。
芳香族炭化水素：ベンゼン、トルエン、キシレン等。
脂肪族炭化水素：ヘキサン等。
脂環式炭化水素：シクロヘキサン等。
重合溶媒は、１種を単独で用いてもよく、２種以上を併用してもよい。
【００２７】
重合開始剤としては、熱により効率的にラジカルを発生するものが好ましい。該重合開始剤としては、例えば、アゾ化合物（２,２’−アゾビスイソブチロニトリル、ジメチル−２,２’−アゾビスイソブチレート、２,２’−アゾビス［２−（２−イミダゾリン−２−イル）プロパン］等。）、有機過酸化物（２,５−ジメチル−２,５−ビス（ｔｅｒｔ−ブチルパーオキシ）ヘキサン、ジ（４−ｔｅｒｔ−ブチルシクロヘキシル）パーオキシジカーボネート等。）等が挙げられる。
【００２８】
本実施形態の製造方法においては、予め、反応容器内に、重合溶媒の少なくとも一部及び／又は単量体の少なくとも一部を仕込んでおくことができる。
重合溶媒は、その一部を予め反応容器内に入れ、残りは滴下溶液の溶媒として反応容器内に供給することが好ましい。
単量体を予め反応容器内に仕込む場合は、重合反応に用いる全単量体のうちの一部を反応容器内に入れ、残りは滴下溶液に含有させて反応容器内に供給することが好ましい。
予め反応容器内に、重合溶媒のみを入れておいてもよく、単量体のみを入れておいてもよく、これらの混合物を入れておいてもよい。
【００２９】
重合反応は、反応容器内に予め仕込んだ液（重合溶媒及び／又は単量体）を所定の重合温度まで加熱し、単量体の存在下に、重合開始剤を供給することにより、重合反応が開始される。
反応容器内に重合開始剤が供給された時点から重合反応の終了操作が開始された時点までが重合反応期間となる。重合反応の終了操作とは、ラジカル重合反応の停止、又は成長反応速度の低下を引き起こす操作を意味し、具体的には反応容器内の温度を低下させる操作、重合禁止剤や酸素といったラジカル反応の阻害剤を反応容器内へ供給する操作を挙げることができる。
【００３０】
滴下重合法において、単量体を滴下する方法は、単量体のみで滴下してもよく、単量体を重合溶媒に溶解させた単量体溶液として滴下してもよい。
重合開始剤は、単量体に直接に溶解させたて滴下してもよく、単量体溶液に溶解させて滴下してもよく、重合溶媒のみに溶解させて滴下してもよい。
単量体及び重合開始剤を、同じ貯槽内で混合した後、反応容器中に滴下してもよく；それぞれ独立した貯槽から反応容器中に滴下してもよく；それぞれ独立した貯槽から反応容器に供給する直前で混合し、反応容器中に滴下してもよい。
単量体及び重合開始剤は、一方を先に滴下した後、遅れて他方を滴下してもよく、両方を同じタイミングで滴下してもよい。
滴下速度は、滴下終了まで一定であってもよく、単量体又は重合開始剤の消費速度に応じて、多段階に変化させてもよい。
滴下は、連続的に行ってもよく、間欠的に行ってもよい。
【００３１】
［単量体供給工程］
単量体供給工程の開始時点は、重合反応期間の開始時点以降に、最初に反応容器内に単量体が供給された時点である。単量体供給工程の終了時点は、重合反応に用いられる全単量体を反応容器内に供給し終えた時点である。
重合反応期間において、反応容器内への重合開始剤の供給を開始すると同時に単量体の供給を開始することが好ましい。
反応容器内に全単量体を供給し終えた直後に重合反応を停止させてもよいが、反応容器内に全単量体を供給した後、反応容器内の反応液を予め設定された重合温度に保って重合反応を進行させる熟成工程を行うことが好ましい。
【００３２】
反応容器への単量体の供給は、下記（ｉ）又は（ｉｉ）の方法で行うことが好ましい。
（ｉ）予め反応容器内に、単量体を第１の組成で含有する第１の溶液を仕込んでおき、反応容器内を所定の重合温度まで加熱した後、反応容器内に、単量体を目標組成で含有する第２の溶液を滴下する方法。
目標組成とは、得ようとする重合体における単量体単位の組成（単位：モル％）を意味する。
予め反応容器内に仕込んでおく第１の溶液の第１の組成においては、各単量体の重合反応による消費速度に応じて、消費速度が相対的に遅い単量体の組成比（モル分率）を目標組成におけるモル分率よりも大きくすることが好ましい。本方法によれば、特に重合初期に生成される重合体における単量体組成及び連鎖構造のバラツキが低減されやすい。
本明細書において、単量体を目標組成で含有する第２の溶液を滴下する工程を主工程という。
【００３３】
（ｉｉ）予め反応容器内に、単量体を上記第１の組成で含有する第１の溶液を仕込んでおき、反応容器内を所定の重合温度まで加熱した後、反応容器内に、単量体を目標組成で含有する第２の溶液を滴下し（主工程）、第２の溶液の滴下が終了した後に、単量体を第３の組成で含有する第３の溶液の１種以上を滴下する（後工程という）方法。
主工程の後に滴下する第３の溶液の第３の組成においては、各単量体の重合反応による消費速度に応じて、消費速度が相対的に遅い単量体の組成比（モル分率）を目標組成におけるモル分率よりも小さくする（ゼロでもよい）ことが好ましい。
本方法において、反応容器内に第３の溶液を滴下したときに、該反応容器内に重合開始剤が存在していることが必要である。したがって、後工程においても反応容器内に重合開始剤を供給することが好ましい。
本方法によれば、特に重合初期及び後期に生成される重合体における単量体組成及び連鎖構造のばらつきが低減されやすい。
【００３４】
本発明において、単量体供給工程の開始から終了までの単量体供給期間は、重合反応期間の７０％以上であることが好ましい。重合反応期間の７０％以上にわたって単量体を供給することにより、得られる重合体の分子量のロット間バラツキを効果的に抑制することができる。該ロット間における分子量のバラツキがより抑制されやすい点で、単量体供給期間は、重合反応期間の７５％以上がより好ましく、８０％以上がさらに好ましい。該単量体供給期間の重合反応期間に対する割合は１００％でもよいが、単量体の反応率が高くなり、良好な生産性が得られやすい点で９５％以下が好ましく、９０％以下がより好ましい。
【００３５】
本発明において、重合反応期間の終了時における反応容器内の反応液の質量に対して、該反応容器内に供給された単量体の合計質量が４０質量％以下である。具体的には、反応容器に供給される全原料（少なくとも重合溶媒、単量体、重合開始剤を含む）のうち、単量体の合計量が４０質量％以下となるように、重合溶媒の使用量を設定する。
重合反応期間の終了時の反応液に対する、該反応液に供給された単量体の合計の割合が４０質量％以下であると、重合系の急激な変化が抑制され、分子量が一定である重合体が長期間にわたって安定的に生成されやすいため、分子量のロット間バラツキが小さくなりやすい。該単量体の合計の割合は３０質量％以下であることが好ましく、２５質量％以下がより好ましい。該単量体の合計の割合の下限値は特に限定されないが、製造効率の点では５質量％以上が好ましく、１０質量％以上がより好ましい。
また、重合反応期間中は、反応容器内の反応液の質量に対して、それまでに反応容器内に供給された単量体の合計質量が４０質量％を超えない（４０質量％以下である）ことが好ましい。
前記（ｉｉ）の方法において、単量体を目標組成で含有する第２の溶液を滴下する主工程は、単量体供給期間の４０〜１００％が好ましく、５０〜９０％がより好ましい。
【００３６】
前記（ｉ）又は（ｉｉ）の方法において、重合反応開始前に予め反応容器内に供給される液における単量体含有量は、２〜１６質量％が好ましく、３〜１５．５質量％がより好ましく、４〜１５質量％がさらに好ましい。この範囲であると、重合初期の重合発熱が大きくなく、かつ重合初期に生成する重合体の分子量と重合反応終了時の重量平均分子量との差を小さくしやすい。
重合反応開始以降に反応容器に供給される液の合計における単量体含有量は１５〜５０質量％が好ましく、２０〜４５質量％がより好ましく、２５〜４０質量％がさらに好ましい。この範囲であると、単量体溶液供給中の重合発熱と単量体溶液供給による冷却とのバランスが良好で、温度制御が容易である。
【００３７】
［重合開始剤の供給速度］
重合開始剤を反応容器内に供給する期間は、重合反応の開始から単量体供給期間の終了まででもよく、単量体供給期間の終了前に重合開始剤の供給を終了してもよい。単量体供給期間の終了時まで重合開始剤の供給を行うことが好ましい。
【００３８】
重合開始剤の供給速度は一定でもよく、経時的に変化してもよい。反応容器内のモノマーモル濃度に対する、反応容器内で開始剤から発生するラジカルのモル濃度の割合の経時変化が、重合初期から後期にかけて小さくなるように開始剤の供給速度を制御すると、該重合初期から後期にかけて、各瞬間に生成する重合体の分子量の経時的バラツキが小さくなり、好ましい。
例えば、反応容器への単量体の供給を上記（ｉ）又は（ｉｉ）の方法で行う場合、重合開始剤の滴下開始から前記主工程の終了までの期間（基準時間ということもある。）の３〜２０％が経過する以前の初期段階において、主工程で使用される重合開始剤の全供給量の１５〜９０％を供給し、その後は該初期段階よりも低速で重合開始剤を供給することが好ましい。
該初期段階は、前記基準時間の４〜１７．５％が好ましく、５〜１５％がより好ましい。該初期段階における重合開始剤の供給量は、主工程で使用される重合開始剤の全供給量の１７．５〜７０質量％がより好ましく、２０〜６５質量％がさらに好ましい。
【００３９】
［重量平均分子量の偏差値Ｚ］
本発明において、重合反応が開始してから（ｔ−１）時間後〜ｔ時間後（ｔは１〜ｎの整数）の間にそれぞれ生成する重合体の重量平均分子量ｘｔの標準偏差Ｚが、重合反応終了時の重量平均分子量ｙの１０％以下である。
重量平均分子量ｙは、反応停止後の反応容器内の反応液をサンプリングし、サンプル中の重合体の分子量をゲル・パーミエイション・クロマトグラフィー（ＧＰＣ）により測定し、ポリスチレン換算により求める。
標準偏差Ｚは、下記式（１）で求められる値である。
【００４０】
【数１】
0005942562.tif 000002
【００４１】
本発明において、重合率（単位：モル％）とは、重合反応に用いられる単量体の合計に対する、重合によって消費された単量体のモル分率をいう。
重合によって消費された単量体の量は、測定時までに反応容器内に供給した単量体量と、測定時に反応液中に残存する未反応の単量体との差を測定することによって得られる。
すなわち、反応容器内から反応液をサンプリングし、高速液体クロマトグラフィーにより未反応の単量体の含有量を単量体ごとに測定し、これらの合計値を求める。測定時までに供給された単量体の合計量から、残存している単量体の合計量を引くことで、該測定時までに重合によって消費された単量体量が得られる。この値を用いて、重合反応に用いられる単量体の合計、すなわち重合反応の終了までに反応容器に供給される全単量体量に対する、測定時までに重合によって消費された単量体量割合（モル％）を、該測定時における重合率として求める。
【００４２】
式（１）において、ｎは、重合反応の開始時から、重合率（モル％）が９０モル％に至るまでの時間であり、１以上の整数である。すなわち、重合反応が開始してから１時間ごとに重合率を測定し、ｎ時間後（ｎは１以上の整数）に重合率が９０モル％未満で、（ｎ＋１）時間後の重合率が９０モル％以上となるときのｎを求める。ｎは重合反応期間の時間数より大きくなることはない。例えば、重合反応期間が７時間であるとき、ｎは７以下である。
具体的には、重合反応の開始直後を０時間とし、その後１時間ごとに反応液をサンプリングして測定を行う。本明細書において重合反応の開始直後とは、重合開始剤の供給を開始してから０〜６０秒後を意味する。
【００４３】
式（１）において、重量平均分子量ｘｔは、重合反応が開始してから（ｔ−１）時間後〜ｔ時間後（ｔは１〜ｎの整数）の１時間の間にそれぞれ生成する重合体の重量平均分子量（ｘ１、ｘ２、ｘ３…ｘｎ）である。式（１）においてｘａは、ｘ１〜ｘｎの平均値である。重量平均分子量ｘｔは、以下の方法で求める。
【００４４】
（重量平均分子量ｘｔの求め方）
反応容器内の反応液を、重合反応の開始から１時間毎にサンプリングし、サンプル中の重合体の分子量をゲル・パーミエイション・クロマトグラフィー（ＧＰＣ）により測定する。これにより、各測定時におけるＧＰＣによる溶出曲線を得る。該溶出曲線は、溶出時間と信号強度（重量基準の存在量と相関する）の関数として得られるので、標準ポリスチレンによる検量線Ｉを用いて、分子量と、重合体の重量基準の存在量（信号強度）との関係を表す曲線（重合体重量の分子量に対する関数Ｆ）に変換する。また、このとき関数Fを表す曲線とベースラインＢで囲まれた範囲の面積が１となるように規格化する。
図１は関数Ｆの例である。関数Ｆは図１中の、ピークスタート（図中符号Ｐｓで示す。）からピークエンド（図中符号Ｐｅで示す。）までの間の範囲で表される曲線を意味する。すなわち、検量線Ｉによって変換された溶出曲線（例えば図１）にベースラインＢを引き、分子量の小さい側での関数Fを表す曲線とベースラインＢとの交点をＰｓ、分子量の大きい側での関数Fを表す曲線とベースラインとの交点をＰｅとする。
重合開始からｔ時間後における関数Ｆ及び重合率Ｃをそれぞれ関数Ｆｔ、重合率Ｃｔとすると、（ｔ−１）時間後からｔ時間後までの１時間の間に生成した重合体についての関数Ｆは、Ｆｔ×Ｃｔ−Ｆｔ−１×Ｃｔ−１で与えられる。こうして得られる、各測定時から次の測定時までの１時間の間に生成した重合体についての関数Ｆを用いて、該１時間の間に生成した重合体の重量平均分子量ｘｔを求める。
例えば、重合開始から１時間後、２時間後における関数Ｆ及び重合率Ｃを、それぞれ関数Ｆ１、Ｆ２、重合率Ｃ１と、Ｃ２とする。例えば図２に示すように、Ｃ１＝２０モル％、Ｃ２＝４０モル％であるとき、１時間後から２時間後までの１時間の間に生成した重合体の、重合体重量の分子量に対する関数Ｆは、Ｆ１×Ｃ１（図中符号ｆ１で表す）とＦ２×Ｃ２（図中符号ｆ２で表す）の差分（Ｆ＝ｆ２−ｆ１）として得られる。この関数Ｆ（＝ｆ２−ｆ１）より、１時間後から２時間後までの１時間の間に生成した重合体の重量平均分子量ｘ２が得られる。
【００４５】
このようにして、重合率（モル％）が９０モル％に達する直前のｎ時間後までの、１時間毎の重量平均分子量ｘ１、ｘ２、…ｘｎを求め、上記式（１）により、これらの標準偏差Ｚの値を求める。
該標準偏差Ｚは、重合反応が開始してから、重合率が９０％に達する直前の測定時間（ｎ）までの平均分子量のばらつきの大きさを反映する値である。
該標準偏差Ｚの値が、重合反応終了時の重量平均分子量ｙの１０％以下であると、重合反応中の各瞬間に生成する重合体の分子量の経時的バラツキが良好に低減される。
また該標準偏差Ｚの値が、重合反応終了時の重量平均分子量ｙの１０％以下であると、同じ製造条件で目的の重合体を繰り返し製造する際の、ロット間における分子量のばらつきが良好に低減される。
【００４６】
したがって、同じ製造条件で目的の重合体を繰り返し製造する重合体の製造方法において、製造条件を決定するに当たり、重合体を製造条件Ｗで製造して、上記式（１）で表される標準偏差Ｚ及び重合反応終了時の重量平均分子量ｙを測定し、標準偏差Ｚの値が重量平均分子量ｙの１０％以下であるか否かで、該製造条件Ｗの適否を評価することができる。標準偏差Ｚの値が重量平均分子量ｙの１０％以下であれば、製造条件Ｗは、同じ製造条件で目的の重合体を繰り返し製造するときの、ロット間における分子量のばらつきが良好に抑えられた重合体を得るのに、適切な製造条件として採用できる。
該標準偏差Ｚが重量平均分子量ｙの１０％を超える場合は、製造条件を変更して、再度重合体の製造を行い、標準偏差Ｚの値が重量平均分子量ｙの１０％以下であるか否かで、該製造条件の適否を評価する。このとき変更する製造条件は、開始剤の供給方法、単量体の供給方法、重合反応期間の終了時の反応液に対する該反応液に供給された単量体の合計の割合、又はこれらの組み合わせが好ましい。
例えば、単量体供給時間を長くする、重合開始剤の供給方法を、重合の初期段階において主工程で使用される重合開始剤の全供給量の一部を供給し、その後は該初期段階よりも低速で重合開始剤を供給する方法に変更する、重合反応期間の終了時の反応液に対する該反応液に供給された単量体の合計の割合を減少させる、又はこれらを組み合わせることによって、該ｙに対するＺの割合を低下させることができる。
【００４７】
このようにして「標準偏差Ｚが重量平均分子量ｙの１０％以下」を満たす製造条件を予め決定し、これと同じ製造条件で目的の重合体を繰り返し製造することが好ましい。予め決定された製造条件と同じ条件で重合体を製造する際は、標準偏差Ｚを求めるための操作は行わなくてよい。かかる製造条件を用いることにより、後述の実施例に示されるように、製造再現性が向上し、平均分子量のロット間差が非常に小さい重合体を繰り返し製造することができる。
【００４８】
重合工程において、所定量の単量体及び重合開始剤を供給し、所定の時間、重合反応させた後、反応停止操作を行い、重合反応を停止させ、重合体溶液を得る。
得られた重合体溶液は、必要に応じて精製を行う。例えば、１，４−ジオキサン、アセトン、ＴＨＦ、ＭＥＫ、ＭＩＢＫ、γ−ブチロラクトン、ＰＧＭＥＡ、ＰＧＭＥ、乳酸エチル等の希釈溶媒で適当な溶液粘度に希釈した後、メタノール、エタノール、イソプロピルアルコール、水、ヘキサン、ヘプタン、ジイソプロピルエーテル、又はそれらの混合溶媒等の貧溶媒中に滴下し、重合体を析出させる。この工程は再沈殿工程と呼ばれ、重合体溶液中に残存する未反応の単量体、重合開始剤等を取り除くために非常に有効である。未反応単量体は、そのまま残存しているとレジスト組成物として用いた場合に感度が低下するため、できるだけ取り除くことが好ましい。重合体中の不純物としての単量体含有量は２．０質量％以下がより好ましく、１．０質量％以下がさらに好ましく、０．２９質量％以下が特に好ましく、０．２５質量％以下が最も好ましい。
【００４９】
貧溶媒としては、製造する重合体が溶解せずに析出する溶媒であればよく、公知のものを使用できるが、半導体リソグラフィー用重合体に用いられる未反応の単量体、重合開始剤等を効率的に取り除くことができる点で、メタノール、イソプロピルアルコール、ジイソプロピルエーテル、ヘプタン、水、又はそれらの混合溶媒が好ましい。
使用する貧溶媒の量は残存する未反応単量体をより低減できるため、重合体溶液と同質量以上用いることができ、３倍以上が好ましく、４倍以上がより好ましく、５倍以上がさらに好ましく、６倍以上が特に好ましい。
【００５０】
その後、析出物をろ別し、湿粉を得る。
また、湿粉を再び貧溶媒に分散させて重合体分散液を得た後、重合体をろ別する操作を繰り返すこともできる。この工程は、リスラリ工程と呼ばれ、重合体湿粉中に残存する未反応の単量体、重合開始剤等をより低減させるために非常に有効である。
重合体を高い生産性を維持したまま取得できる点ではリスラリ工程を行わず、再沈殿工程のみで重合体を精製することが好ましい。
【００５１】
得られた湿粉は、十分に乾燥して、乾燥粉末状の重合体を得ることができる。
また、ろ別した後、乾燥せずに湿粉のまま適当な溶媒に溶解させてリソグラフィー用組成物として用いてもよく、濃縮して低沸点化合物を除去してからリソグラフィー用組成物として用いてもよい。その際、保存安定剤等の添加剤を適宜添加してもよい。
また、乾燥させた後に適当な溶媒に溶解させ、さらに濃縮して低沸点化合物を除去してからリソグラフィー用組成物として用いてもよい。その際、保存安定剤等の添加剤を適宜添加してもよい。
【００５２】
＜レジスト組成物の製造方法＞
本発明のレジスト組成物の製造方法は、本発明の製造方法でレジスト用重合体を製造し、得られたレジスト用重合体と、活性光線又は放射線の照射により酸を発生する化合物（以下、「光酸発生剤」ということもある。）を混合する工程を有するレジスト組成物の製造方法である。好ましくは該重合体と、光酸発生剤とをレジスト溶媒に溶解させてレジスト組成物を製造する。
レジスト用重合体を製造する際は、単量体として、上述した構成単位（ａ）を導く単量体（極性基を有する単量体）及び上述した構成単位（ｂ）を導く単量体（酸脱離性基を有する単量体）を用いることが好ましい
得られるレジスト組成物は、本発明の製造方法で得られるレジスト用重合体と、活性光線又は放射線の照射により酸を発生する化合物とを含有する、化学増幅型レジスト組成物である。
【００５３】
［レジスト溶媒］
レジスト溶媒としては、前記重合溶媒と同様の溶媒が挙げられる。
［活性光線又は放射線の照射により酸を発生する化合物（光酸発生剤）］
光酸発生剤は、化学増幅型レジスト組成物の光酸発生剤として公知のものを適宜選択して用いることができる。光酸発生剤は、１種を単独で用いてもよく、２種以上を併用してもよい。
光酸発生剤としては、例えば、オニウム塩化合物、スルホンイミド化合物、スルホン化合物、スルホン酸エステル化合物、キノンジアジド化合物、ジアゾメタン化合物等が挙げられる。
レジスト組成物における光酸発生剤の含有量は、重合体１００質量部に対して、０．１〜２０質量部が好ましく、０．５〜１０質量部がより好ましい。
【００５４】
［含窒素化合物］
化学増幅型レジスト組成物は、含窒素化合物を含んでいてもよい。含窒素化合物を含むことにより、レジストパターン形状、引き置き経時安定性等がさらに向上する。つまり、レジストパターンの断面形状が矩形により近くなり、また、レジスト膜に光を照射し、ついでベーク（ＰＥＢ）した後、次の現像処理までの間に数時間放置されることが半導体素子の量産ラインではあるが、そのような放置（経時）したときにレジストパターンの断面形状の劣化の発生がより抑制される。
【００５５】
含窒素化合物としては、アミンが好ましく、第２級低級脂肪族アミン、第３級低級脂肪族アミンがより好ましい。
含窒素化合物の量は、重合体１００質量部に対して、０．０１〜２質量部が好ましい。
【００５６】
［有機カルボン酸、リンのオキソ酸又はその誘導体］
化学増幅型レジスト組成物は、有機カルボン酸、リンのオキソ酸又はその誘導体（以下、これらをまとめて酸化合物と記す。）を含んでいてもよい。酸化合物を含むことにより、含窒素化合物の配合による感度劣化を抑えることができ、また、レジストパターン形状、引き置き経時安定性等がさらに向上する。
【００５７】
有機カルボン酸としては、マロン酸、クエン酸、リンゴ酸、コハク酸、安息香酸、サリチル酸等が挙げられる。
リンのオキソ酸又はその誘導体としては、リン酸又はその誘導体、ホスホン酸又はその誘導体、ホスフィン酸又はその誘導体等が挙げられる。
酸化合物の量は、重合体１００質量部に対して、０．０１〜５質量部が好ましい。
【００５８】
［添加剤］
レジスト組成物は、必要に応じて、界面活性剤、その他のクエンチャー、増感剤、ハレーション防止剤、保存安定剤、消泡剤等の各種添加剤を含んでいてもよい。該添加剤は、当該分野で公知のものであればいずれも使用可能である。また、これら添加剤の量は、特に限定されず、適宜決めればよい。
【００５９】
＜微細パターンが形成された基板の製造方法＞
本発明の、微細パターンが形成された基板の製造方法は、本発明の製造方法でレジスト組成物を製造する工程と、得られたレジスト組成物を、基板の被加工面上に塗布してレジスト膜を形成する工程と、該レジスト膜に対して露光する工程と、露光されたレジスト膜を現像液を用いて現像する工程を有する。
以下、該基板の製造方法の一例について説明する。
【００６０】
まず、所望の微細パターンを形成しようとするシリコンウエハー等の被加工基板の表面（被加工面）に、レジスト組成物をスピンコート等により塗布する。そして、該レジスト組成物が塗布された被加工基板を、ベーキング処理（プリベーク）等で乾燥することにより、基板上にレジスト膜を形成する。
【００６１】
次いで、レジスト膜に、フォトマスクを介して、２５０ｎｍ以下の波長の光を照射して潜像を形成する（露光）。照射光としては、ＫｒＦエキシマレーザー、ＡｒＦエキシマレーザー、Ｆ２エキシマレーザー、ＥＵＶエキシマレーザーが好ましく、ＡｒＦエキシマレーザーが特に好ましい。また、電子線を照射してもよい。
また、該レジスト膜と露光装置の最終レンズとの間に、純水、パーフルオロ−２−ブチルテトラヒドロフラン、パーフルオロトリアルキルアミン等の高屈折率液体を介在させた状態で光を照射する液浸露光を行ってもよい。
【００６２】
露光後、適宜熱処理（露光後ベーク、ＰＥＢ）し、レジスト膜にアルカリ現像液を接触させ、露光部分を現像液に溶解させ、除去する（現像）。アルカリ現像液としては、公知のものを用いることができる。
現像後、基板を純水等で適宜リンス処理する。このようにして被加工基板上にレジストパターンが形成される。
【００６３】
レジストパターンが形成された基板は、適宜熱処理（ポストベーク）してレジストを強化し、レジストのない部分を選択的にエッチングする。
エッチング後、レジストを剥離剤によって除去することによって、パターンが形成された基板が得られる。
【００６４】
本発明の製造方法によれば、重合体重合工程において経時的に生成する重合体の平均分子量のばらつきが低減される。また同条件で重合体を繰り返し製造する際の製造再現性が向上し、ロット間における分子量のばらつきが、従来には無い高度なレベルで小さく抑えられた重合体が得られる。
本発明により得られるレジスト組成物は、該レジスト組成物に含まれる半導体リソグラフィー用重合体の分子量バラツキが小さいため、感度及び現像コントラスト等のレジスト性能の安定性に優れる。
したがって本発明の基板の製造方法によれば、本発明にかかるレジスト組成物を用いることによって、高精度の微細なレジストパターンを安定して形成できる。また、高感度のレジスト組成物の使用が要求される、波長２５０ｎｍ以下の露光光を用いるフォトリソグラフィー又は電子線リソグラフィー、例えばＡｒＦエキシマレーザー（１９３ｎｍ）を使用するリソグラフィーによる、パターン形成にも好適に用いることができる。
【実施例】
【００６５】
以下、本発明を実施例により具体的に説明するが、本発明はこれらに限定されるものではない。
また、以下において「部」とあるのは、特に断りのない限り「質量部」を示す。測定方法及び評価方法は以下の方法を用いた。
【００６６】
＜分子量の測定方法＞
重合体の重量平均分子量（Ｍｗ）及び分子量分布（Ｍｗ／Ｍｎ）は、下記の条件（ＧＰＣ条件）でゲル・パーミエーション・クロマトグラフィーにより、ポリスチレン換算で求めた。
［ＧＰＣ条件］
装置：東ソー社製、東ソー高速ＧＰＣ装置  ＨＬＣ−８２２０ＧＰＣ（商品名）、
分離カラム：昭和電工社製、Ｓｈｏｄｅｘ  ＧＰＣ  Ｋ−８０５Ｌ（商品名）を３本直列に連結したもの、
測定温度：４０℃、
溶離液：テトラヒドロフラン（ＴＨＦ）、
試料（重合体の場合）：重合体の約２０ｍｇを５ｍＬのＴＨＦに溶解し、０．５μｍメンブレンフィルターで濾過した溶液、
試料（反応液の場合）：サンプリングした反応液の約３０ｍｇを５ｍＬのＴＨＦに溶解し、０．５μｍメンブレンフィルターで濾過した溶液、
流量：１ｍＬ／分、
注入量：０．１ｍＬ、
検出器：示差屈折計。
【００６７】
検量線Ｉ：標準ポリスチレンの約２０ｍｇを５ｍＬのＴＨＦに溶解し、０．５μｍメンブレンフィルターで濾過した溶液を用いて、上記の条件で分離カラムに注入し、溶出時間と分子量の関係を求めた。標準ポリスチレンは、下記の東ソー社製の標準ポリスチレン（いずれも商品名）を用いた。
Ｆ−８０（Ｍｗ＝７０６，０００）、
Ｆ−２０（Ｍｗ＝１９０，０００）、
Ｆ−４（Ｍｗ＝３７，９００）、
Ｆ−１（Ｍｗ＝１０，２００）、
Ａ−２５００（Ｍｗ＝２，６３０）、
Ａ−５００（Ｍｗ＝６８２、５７８、４７４、３７０、２６０の混合物）。
【００６８】
＜単量体の定量方法＞
反応液中に残存する未反応の単量体量は次の方法で求めた。
反応容器内の反応液を０．５ｇ採取し、これをアセトニトリルで希釈し、メスフラスコを用いて全量を５０ｍＬとした。この希釈液を０．２μｍのメンブレンフィルターで濾過し、東ソー社製、高速液体クロマトグラフＨＰＬＣ−８０２０（製品名）を用いて、該希釈液中の未反応の単量体量を、単量体ごとに求めた。
【００６９】
この測定において、分離カラムはジーエルサイエンス社製、Ｉｎｅｒｔｓｉｌ  ＯＤＳ−２（商品名）を１本使用し、移動相は水／アセトニトリルのグラジエント系、流量０．８ｍＬ／ｍｉｎ、検出器は東ソー社製、紫外・可視吸光光度計ＵＶ−８０２０（商品名）、検出波長２２０ｎｍ、測定温度４０℃、注入量４μＬで測定した。なお、分離カラムであるＩｎｅｒｔｓｉｌ  ＯＤＳ−２（商品名）は、シリカゲル粒径５μｍ、カラム内径４．６ｍｍ×カラム長さ４５０ｍｍのものを使用した。移動相のグラジエント条件は、Ａ液を水、Ｂ液をアセトニトリルとし、下記の通りとした。また、未反応単量体量を定量するために、濃度の異なる３種類の各単量体溶液を標準液として用いた。
【００７０】
測定時間０〜３分：Ａ液／Ｂ液＝９０体積％／１０体積％。
測定時間３〜２４分：Ａ液／Ｂ液＝９０体積％／１０体積％から、５０体積％／５０体積％まで。
測定時間２４〜３６．５分：Ａ液／Ｂ液＝５０体積％／５０体積％から、０体積％／１
００体積％まで。
測定時間３６．５〜４４分：Ａ液／Ｂ液＝０体積％／１００体積％。
【００７１】
＜レジスト組成物の感度の評価＞
レジスト組成物を６インチシリコンウエハー上に回転塗布し、ホットプレート上で１２０℃、６０秒間のプリベーク（ＰＡＢ）を行い、厚さ３００ｎｍのレジスト膜を形成した。ＡｒＦエキシマレーザー露光装置（リソテックジャパン社製、製品名：ＶＵＶＥＳ−４５００）を用い、露光量を変えながら１０ｍｍ×１０ｍｍの面積の１８ショットを露光した。次いで１１０℃、６０秒間のポストベーク（ＰＥＢ）を行った後、レジスト現像アナライザー（リソテックジャパン社製、製品名：ＲＤＡ−８０６）を用い、２３．５℃にて２．３８％水酸化テトラメチルアンモニウム水溶液で６５秒間現像した。各露光量のレジスト膜それぞれについて、現像中のレジスト膜厚の経時変化を測定した。
得られたデータを基に、露光量（ｍＪ／ｃｍ２）の対数と、初期膜厚に対する６０秒間現像した時点での残存膜厚率（以下、残膜率という）（％）をプロットした曲線（以下、露光量−残膜率曲線という）を作成し、Ｅｔｈ感度（残膜率０％とするための必要露光量であり、感度を表す。）を以下の通り求めた。
Ｅｔｈ感度：露光量−残膜率曲線が残膜率０％と交わる露光量（ｍＪ／ｃｍ２）
このＥｔｈの値は感度を表し、この値が小さいほど、感度が高いことを示す。
【００７２】
＜重量平均分子量のロット間差＞
各例において、同一の条件で重合体を５回合成し、それぞれ得られた重合体の重量平均分子量を測定した。測定数５の標準偏差を求め、重量平均分子量のロット間差とした。該ロット間差の値が小さいほど、重合反応の再現性に優れ、重量平均分子量のロット間バラツキが小さいことを示す。
【００７３】
以下の例で用いた単量体は下記式（ｍ−１）で表される単量体（ｍ−１）、下記式（ｍ−２）で表される単量体（ｍ−２）、及び下記式（ｍ−３）で表される単量体（ｍ−３）である。
【００７４】
【化１】
0005942562.tif 000003
【００７５】
＜実施例１＞
窒素導入口、撹拌機、コンデンサー、滴下漏斗２個、及び温度計を備えたフラスコに、窒素雰囲気下で、下記の混合物Ｓ１を入れた。フラスコを湯浴に入れ、フラスコ内を撹拌しながら湯浴の温度を８０℃に上げた。
その後、別個の滴下漏斗より下記の混合物Ｔ１と重合開始剤溶液の供給を同時に開始し、Ｔ１を４時間かけて、重合開始剤溶液を２０分かけてフラスコ内に滴下した。さらにＴ１の供給終了直後より、下記混合物Ｕのうちの８０質量％（Ｕ１）を１時間かけて滴下し、残りの２０質量％（Ｕ２）を１時間かけて滴下し、さらに８０℃の温度を１時間保持した（熟成工程）。Ｔ１の滴下開始から１時間毎に反応液をサンプリングし、７時間後に室温まで冷却して反応を停止させた。
サンプリングした反応液から、上述の方法で、重合反応工程における（ｔ−１）時間後〜ｔ時間後の１時間の間に生成する重合体のＭｗ(ｘｔ）、重合反応終了時のＭｗ（ｙ）、重合率、重合率が９０％に達する直前の測定時間（ｎ）、及び上記式（１）で表される標準偏差（Ｚ）、及びｙに対するＺの割合を求めたところ、表１に示す値となった（以下、同様）。
滴下時間と熟成工程の時間の合計が重合反応期間であり、滴下時間が単量体供給期間である。これらの値から重合反応期間中の単量体供給期間の割合を求めた。結果を表１に示す（以下、同様）。
重合反応期間の終了時における反応液の質量は、予め反応容器に仕込んだ液（本例では重合溶媒及び単量体）の質量、ならびに滴下により供給した単量体、重合開始剤、及び重合溶媒の質量を合計した値として求め、該反応液の質量に対する供給された単量体の合計量の割合を算出した。結果を表１に示す（以下、同様）。
【００７６】
（Ｓ１）
単量体ｍ−１を３．９９部（３１．３モル％）、
単量体ｍ−２を７．６８部（５２．４モル％）、
単量体ｍ−３を２．８８部（１６．３モル％）、
乳酸エチルを９９．３部。
（Ｔ１）
単量体ｍ−１を２４．０３部（４０モル％）、
単量体ｍ−２を２７．７１部（４０モル％）、
単量体ｍ−３を１６．６８部（２０モル％）、
乳酸エチルを１０１．８部、
ジメチル−２，２’−アゾビスイソブチレートを０．６９０部（Ｓ１及びＴ１における単量体の合計量に対して０．７モル％）。
（重合開始剤溶液）
乳酸エチルを２．０部、
ジメチル−２，２’−アゾビスイソブチレートを１．２８０部（Ｓ１及びＴ１における単量体の合計量に対して１．３モル％）。
（Ｕ）
単量体ｍ−１を１．０９部（６７．６モル％）、
単量体ｍ−３を０．７３部（３２．４モル％）、
乳酸エチルを３４．５部、
ジメチル−２，２’−アゾビスイソブチレートを０．０５４部（Ｕにおける単量体の合計量に対して２．５モル％）。
【００７７】
［重合体の精製］
反応時間７時間が経過した後に、室温まで冷却して反応を停止させ、フラスコ内の重合体溶液を、約１０倍量のメタノール及び水の混合溶媒（メタノール／水＝８０／２０容量比）に撹拌しながら滴下し、白色の析出物（重合体Ｐ１）の沈殿を得た。沈殿を濾別し、再度、前記と同じ量のメタノール及び水の混合溶媒（メタノール／水＝９０／１０容量比）へ投入し、撹拌しながら沈殿の洗浄を行った。そして、洗浄後の沈殿を濾別し、重合体湿粉１６０ｇを得た。この重合体湿粉のうち１０ｇを減圧下４０℃で約４０時間乾燥した。得られた重合体Ｐ１についてＭｗを求めた。結果を表２に示す（以下、同様）。
［レジスト組成物の製造］
上記重合体湿粉の残りを、ＰＧＭＥＡの８８０ｇへ投入し、完全に溶解させて重合体溶液とした後、孔径０．０４μｍのナイロン製フィルター（日本ポール社製、Ｐ−ＮＹＬＯＮ  Ｎ６６ＦＩＬＴＥＲ０．０４Ｍ（商品名））へ通液して、重合体溶液を濾過した。
得られた重合体溶液を減圧下で加熱してメタノール及び水を留去し、さらにＰＧＭＥＡを留去し、重合体の濃度が２５質量％の重合体Ｐ１溶液を得た。この際、最高到達真空度は０．７ｋＰａ、最高溶液温度は６５℃、留去時間は８時間であった。
【００７８】
得られた重合体Ｐ１溶液の４００部と、光酸発生剤であるトリフェニルスルホニウムトリフレートの２部と、溶媒であるＰＧＭＥＡとを、重合体濃度が１２．５質量％になるように混合して均一溶液とした後、孔径０．１μｍのメンブレンフィルターで濾過し、レジスト組成物を得た。得られたレジスト組成物について上記の方法で感度を評価した。結果を表２に示す（以下、同様）。
【００７９】
［重量平均分子量のロット間差］
本例（製造１−１）と同一の条件でさらに重合体を４回合成した（製造１−２〜１−５）。ただし表１に示す各項目の測定は行わなかった。各回で得られた重合体の重量平均分子量（Ｍｗ）を測定した。測定数５の標準偏差を求め、重量平均分子量のロット間差とした。結果を表２に示す（以下、同様）。該ロット間差の値が小さいほど、重合反応の再現性に優れ、重量平均分子量のロット間バラツキが小さいことを示す。
各回で得られた重合体をそれぞれ用い、同一の条件でレジスト組成物を調製し、感度（Ｅｔｈ）を評価した。結果を表２に示す（以下、同様）。
【００８０】
＜実施例２＞
窒素導入口、撹拌機、コンデンサー、滴下漏斗２個、及び温度計を備えたフラスコに、窒素雰囲気下で、下記の混合物Ｓ１を入れた。フラスコを湯浴に入れ、フラスコ内を撹拌しながら湯浴の温度を８０℃に上げた。
その後、別個の滴下漏斗より下記の混合物Ｔ１と重合開始剤溶液の供給を同時に開始し、Ｔ１を６時間かけて、重合開始剤溶液を２０分かけてフラスコ内に滴下した。さらにＴ１の供給終了直後より８０℃の温度を１時間保持した（熟成工程）。Ｔ１の滴下開始から１時間毎に重合反応液をサンプリングし、７時間後に室温まで冷却して反応を停止させた。サンプリングした反応液から、表１に示す項目の値を求めた。
【００８１】
（Ｓ１）
単量体ｍ−１を６．５３部（３１．３モル％）、
単量体ｍ−２を１１．７６部（５２．４モル％）、
単量体ｍ−３を４．８４部（１６．３モル％）、
乳酸エチルを１７０．４部、
ＰＧＭＥＡを１３９．４部。
（Ｔ１）
単量体ｍ−１を７３．４４部（４０モル％）、
単量体ｍ−２を８４．６７部（４０モル％）、
単量体ｍ−３を５０．９８部（２０モル％）、
乳酸エチルを２３２．４部、
ＰＧＭＥＡを１９９．７部、
ジメチル−２，２’−アゾビスイソブチレートを４．６３３部（Ｓ１及びＴ１における単量体の合計量に対して０．７モル％）。
（重合開始剤溶液）
乳酸エチルを１１．７部、  
ジメチル−２，２’−アゾビスイソブチレートを１．１５８部（Ｓ１及びＴ１における単量体の合計量に対して１．３モル％）。
［重合体の精製］
実施例１と同様にして、重合体を精製し、評価した評価結果を表２に示す。
【００８２】
＜実施例３＞
窒素導入口、撹拌機、コンデンサー、滴下漏斗２個、及び温度計を備えたフラスコに、窒素雰囲気下で、下記の混合物Ｓ１を入れた。フラスコを湯浴に入れ、フラスコ内を撹拌しながら湯浴の温度を８０℃に上げた。
その後、別個の滴下漏斗より下記の混合物Ｔ１と重合開始剤溶液の供給を同時に開始し、Ｔ１を５時間かけて、重合開始剤溶液を２０分かけてフラスコ内に滴下した。さらにＴ１の供給終了直後より、下記混合物Ｕを３０分かけて滴下し、さらに８０℃の温度を１時間３０分保持した（熟成工程）。Ｔ１の滴下開始から１時間毎に重合反応液をサンプリングし、７時間後に室温まで冷却して反応を停止させた。サンプリングした反応液から、表１に示す項目の値を求めた。
【００８３】
（Ｓ１）
単量体ｍ−１を２．０７部（１８．８モル％）、
単量体ｍ−２を９．１５部（７１．９モル％）、
単量体ｍ−３を１．４４部（９．４モル％）、
乳酸エチルを９２．７部、
ＰＧＭＥＡを３９．７部。
（Ｔ１）
単量体ｍ−１を４２．８４部（４０モル％）、
単量体ｍ−２を４９．３９部（４０モル％）、
単量体ｍ−３を２９．７４部（２０モル％）、
乳酸エチルを１００．９部、
ＰＧＭＥＡを４９．５部、
ジメチル−２，２’−アゾビスイソブチレートを３．０６９部（Ｓ１及びＴ１における単量体の合計量に対して１．９２モル％）。
（重合開始剤溶液）
乳酸エチルを１４．６部、
ジメチル−２，２’−アゾビスイソブチレートを０．７６７部（Ｓ１及びＴ１における単量体の合計量に対して０．４８モル％）。
（Ｕ）
単量体ｍ−１を０．３３部（６６．７モル％）、
単量体ｍ−３を０．２３部（３３．３モル％）、
乳酸エチルを１２．６部、
ＰＭＧＥＡを５．４部
ジメチル−２，２’−アゾビスイソブチレートを０．０１６部（Ｕにおける単量体の計量に対して２．４モル％）。
［重合体の精製］
実施例１と同様にして、重合体を精製し、評価した。評価結果を表２に示す。
【００８４】
＜比較例４＞
窒素導入口、撹拌機、コンデンサー、滴下漏斗１個、及び温度計を備えたフラスコに、窒素雰囲気下で、乳酸エチル１９３．６部を入れた。フラスコを湯浴に入れ、フラスコ内を撹拌しながら湯浴の温度を８０℃に上げた。
その後、滴下漏斗より下記の混合物Ｔ１の滴下を開始し、４時間かけてフラスコ内に滴下した。さらにＴ１の供給終了直後より８０℃の温度を３時間保持した（熟成工程）。Ｔ１の滴下開始から１時間毎に重合反応液をサンプリングし、７時間後に室温まで冷却して反応を停止させた。サンプリングした反応液から、表１に示す項目の値を求めた。
【００８５】
（Ｔ１）
単量体ｍ−１を８１．６０部（４０モル％）、
単量体ｍ−２を９４．０８部（４０モル％）、
単量体ｍ−３を５６．６４部（２０モル％）、
乳酸エチルを３４８．５部、
ジメチル−２，２’−アゾビスイソブチレートを６．９００部（Ｓ１及びＴ１における単量体の合計量に対して２．５モル％）。
乳酸エチルを１２．６部、
ＰＭＧＥＡを５．４部
ジメチル−２，２’−アゾビスイソブチレートを０．０１６部（Ｕにおける単量体の合計量に対して２．４モル％）。
［重合体の精製］
実施例１と同様にして、重合体を精製し、評価した。評価結果を表２に示す。
【００８６】
＜比較例５＞
窒素導入口、撹拌機、コンデンサー、滴下漏斗２個、及び温度計を備えたフラスコに、窒素雰囲気下で、下記の混合物Ｓ１を入れた。フラスコを湯浴に入れ、フラスコ内を撹拌しながら湯浴の温度を８０℃に上げた。
その後、別個の滴下漏斗より下記の混合物Ｔ１と重合開始剤溶液の供給を同時に開始し、Ｔ１を４時間かけて、重合開始剤溶液を２０分かけてフラスコ内に滴下した。さらにＴ１の供給終了直後より８０℃の温度を３時間保持した（熟成工程）。Ｔ１の滴下開始から１時間毎に重合反応液をサンプリングし、７時間後に室温まで冷却して反応を停止させた。サンプリングした反応液から、表１に示す項目の値を求めた。
【００８７】
（Ｓ１）
単量体ｍ−１を２．７２部（３９．０モル％）、
単量体ｍ−２を４．９０部（４１．３モル％）、
単量体ｍ−３を２．０２部（１９．７モル％）、
乳酸エチルを７９．０部  
（Ｔ１）
単量体ｍ−１を２３．８０部（４０モル％）、
単量体ｍ−２を２７．４４部（４０モル％）、
単量体ｍ−３を１６．５２部（２０モル％）、
乳酸エチルを１０１．６部、
ジメチル−２，２’−アゾビスイソブチレートを０．６４３部（Ｓ１及びＴ１における単量体の合計量に対して０．７モル％）。
（重合開始剤溶液）
乳酸エチルを３．６部、  
ジメチル−２，２’−アゾビスイソブチレートを１．１９６部（Ｓ１及びＴ１における単量体の合計量に対して１．３モル％）。
［重合体の精製］
実施例１と同様にして、重合体を精製し、評価した。評価結果を表２に示す。
【００８８】
＜比較例６＞
窒素導入口、撹拌機、コンデンサー、滴下漏斗２個、及び温度計を備えたフラスコに、窒素雰囲気下で、下記の混合物Ｓ１を入れた。フラスコを湯浴に入れ、フラスコ内を撹拌しながら湯浴の温度を８０℃に上げた。
その後、別個の滴下漏斗より下記のＴ１と重合開始剤溶液の供給を同時に開始し、混合物Ｔ１を３時間かけて、重合開始剤溶液を２０分かけてフラスコ内に滴下した。さらにＴ１の供給終了直後より８０℃の温度を４時間保持した（熟成工程）。Ｔ１の滴下開始から１時間毎に重合反応液をサンプリングし、７時間後に室温まで冷却して反応を停止させた。サンプリングした反応液から、表１に示す項目の値を求めた。
【００８９】
（Ｓ１）
単量体ｍ−１を６．９７部（３４．２モル％）、
単量体ｍ−２を１１．４７部（４８．８モル％）、
単量体ｍ−３を４．８０部（１７．０モル％）、
ＰＧＭＥＡを１４９．８部。
（Ｔ１）
単量体ｍ−１を７３．４４部（４０モル％）、
単量体ｍ−２を８４．６７部（４０モル％）、
単量体ｍ−３を５０．９８部（２０モル％）、
ＰＧＭＥＡを１４９．５部、
ジメチル−２，２’−アゾビスイソブチレートを３．８６４部（Ｓ１及びＴ１における単量体の合計量に対して１．４モル％）。
（重合開始剤溶液）
ＰＧＭＥＡを２１．５部、
ジメチル−２，２’−アゾビスイソブチレートを７．１７５部（Ｓ１及びＴ１における単量体の合計量に対して２．６モル％）。
［重合体の精製］
実施例１と同様にして、重合体を精製し、評価した。評価結果を表２に示す。
【００９０】
【表１】
0005942562.tif 000004
【００９１】
【表２】
0005942562.tif 000005
【００９２】
表１、２の結果に示されるように、実施例１〜３は、重合反応期間中の１時間の間に生成される重合体のＭｗのばらつきが小さく、重合反応終了時の重量平均分子量ｙに対する標準偏差Ｚの割合が１０％以下であった。該実施例１〜３は、同条件で繰り返し重合体を製造したときの、ロット間の重合平均分子量（Ｍｗ）のバラツキが小さく、製造再現性に優れていた。
これに対して比較例４〜６は、重合反応期間中の１時間の間に生成される重合体のＭｗのばらつきが大きく、重合反応終了時の重量平均分子量ｙに対する標準偏差Ｚの割合が１０％を超え、重合平均分子量（Ｍｗ）のロット間差が大きい。特に、重合反応終了時の反応液に対して供給された単量体の質量割合が４０質量％を超える比較例６においては、重合反応期間中のＭｗのばらつきが特に大きく、ロット間のバラツキも大きかった。
【図１】
0005942562.tif 000006
【図２】
0005942562.tif 000007